(57)【特許請求の範囲】
【請求項１】
透光性のキートップを有し、
該キートップの非操作面上に、少なくとも、金属材料を含みかつ当該金属材料が離散的に存在する金属含有層と、加飾層と、ベースシートと、がこの順に積層され、
上記金属含有層には、上記金属含有層の厚み方向を貫くように透明な領域が存在し、
上記金属含有層が、Ｓｎ、Ｉｎ、ならびに、ＳｎおよびＩｎから選択される少なくとも１種を主成分として含む合金、から選択される金属材料からなり、かつ、膜厚が０．０１〜０．０５μｍの範囲内である金属層、および、Ａｌ粉と、結着材成分とを含むＡｌ粉含有層を含むことを特徴とする操作スイッチ用部材。
【請求項２】
請求項１に記載の操作スイッチ用部材において、
前記金属層の表面抵抗値が１０５Ω以上であることを特徴とする操作スイッチ用部材。
【請求項３】
請求項１または２に記載の操作スイッチ用部材において、
前記金属層が、ＩｎまたはＩｎを主成分とする合金からなることを特徴とする操作スイッチ用部材。
【請求項４】
請求項１〜３のいずれか１つに記載の操作スイッチ用部材を備えたことを特徴とするキーパネル。
【請求項５】
請求項１〜４のいずれか１つに記載の操作スイッチ用部材を備えたことを特徴とする電子機器。
【請求項６】
請求項５に記載の電子機器において、
電子機器が携帯電話であることを特徴とする電子機器。
【請求項７】
透光性のキートップの非操作面上に、金属材料を含み、かつ、当該金属材料が離散的に存在する金属含有層を形成する金属含有層形成工程と、
上記金属含有層上に加飾層を形成する加飾層形成工程と、
上記加飾層上にベースシートを接着するベースシート接着工程と、
該ベースシート接着工程を少なくとも経た後に、上記キートップの非操作面と反対の面側から、上記金属含有層の一部の領域に対して、レーザ光を照射するレーザ照射工程を行うことで、操作スイッチ用部材を作製し、
上記金属含有層が、Ｓｎ、Ｉｎ、ならびに、ＳｎおよびＩｎから選択される少なくとも１種を主成分として含む合金、から選択される金属材料からなり、かつ、膜厚が０．０１〜０．０５μｍの範囲内である金属層、および、Ａｌ粉と、結着材成分とを含むＡｌ粉含有層を含むことを特徴とする操作スイッチ用部材の製造方法。
【発明の詳細な説明】
【技術分野】
【０００１】
本発明は、操作スイッチ用部材、キーパネル、電子機器および操作スイッチ用部材の製造方法に関するものである。                                    
【背景技術】
【０００２】
押釦スイッチのキートップ部分の文字や記号等の表示部の形成方法としては、印刷によって形成される方法の他に、レーザ照射により形成される方法が知られている。たとえば、レーザ照射による材料の変性を利用した表示部の形成方法（層材料変性方式）として、アルミ粉が配合されたメタリック色調層、あるいは、蒸着金属層にレーザ光を照射して金属成分を酸化させることで、透光性のある表示部パターンを形成する技術（特許文献１、２参照）や、レーザ照射による材料の成分組成等の化学変化等を利用して、表示部パターンを形成する技術（特許文献３参照）などが提案されている。
【０００３】
また、携帯電話等の電子機器では、デザイン性の観点から、金属光沢を有する外観デザインが採用されることが多い。このような金属光沢を有する外観デザインを実現するためには、基材上に金属膜や、光輝性顔料が分散したメタリック調の膜が形成された部材が用いられることが多い。しかし、電波の送信、受信、検出等を行う機能を有する電子機器では、このような機能が阻害されないことも必要である。したがって、これらの点に加えて、低コスト化も考慮して、従来から電波透過性部材として用いられていたインジウム等の金属蒸着膜の代わりに、シリコン等と金属との合金からなる非晶質構造を有した連続した層を基材上に設けた電波透過性装飾部材が提案されている（特許文献４参照）。
【先行技術文献】
【特許文献】
【０００４】
【特許文献１】特開２００３−２４２８５３号公報（請求項４等）
【特許文献２】特開２０００−３０６４５３号公報（請求項１等）
【特許文献３】ＷＯ２００９／１２３０１０（段落番号００３３等）
【特許文献４】ＷＯ２００９／０３８１１６（請求項１、段落番号０００２〜０００８、００３５、００４３、００９５等）
【発明の概要】
【発明が解決しようとする課題】
【０００５】
ここで、各種電子機器に用いられる操作スイッチ用部材は、使用される地域の言語に応じて文字や記号等の表示部が形成される必要がある。このため、電波透過性と金属光沢調のデザインとを有する操作スイッチ用部材を用いて電子機器を組み立てるユーザーからの要求に応じて、レーザ加工による表示部形成を行うだけで操作スイッチ用部材がユーザーへと出荷できることが好ましいと言える。この場合、レーザ加工により表示部が形成されれば完成品となる半製品を準備しておくことで、在庫リスクを抱えること無く、短期間のうちに、ユーザーに対して、表示部も形成された操作スイッチ用部材を供給することができる。
【０００６】
また、操作スイッチ用部材を用いた電子機器、特に携帯電話等の携帯型の電子機器は、その利用用途等にもよるが、その表面が、機械的衝撃、摩擦等に曝される場合もある。そして、このような機械的衝撃、摩擦等が、顕著な場合および／または幾度も繰り返されるものである場合、操作スイッチ用部材の操作面側に、金属光沢を発揮する層や、表示部を形成する層が設けられていると、これらの層が禿げ落ちてしまう。そして、その結果、外観デザインが大きく劣化してしまうことになる。
【０００７】
本発明は、上記事情に鑑みて成されたものであり、電波透過性と金属光沢調の外観デザインとを有し、ユーザーからの要求に応じて短期間で製造して出荷することができ、かつ、機械的衝撃、摩擦等に曝された場合でも外観デザインが大きく劣化しない操作スイッチ用部材、これを用いたキーパネルおよび電子機器、ならびに、当該操作スイッチ用部材の製造方法を提供することを課題とする。
【課題を解決するための手段】
【０００８】
上記課題は以下の本発明により達成される。すなわち、
本発明の操作スイッチ用部材は、透光性のキートップを有し、該キートップの非操作面上に、少なくとも、金属材料を含みかつ当該金属材料が離散的に存在する金属含有層と、加飾層と、ベースシートと、がこの順に積層され、金属含有層には、金属含有層の厚み方向を貫くように透明な領域が存在し、金属含有層が、Ｓｎ、Ｉｎ、ならびに、ＳｎおよびＩｎから選択される少なくとも１種を主成分として含む合金、から選択される金属材料からなり、かつ、膜厚が０．０１〜０．０５μｍの範囲内である金属層、および、Ａｌ粉と、結着材成分とを含むＡｌ粉含有層を含むことを特徴とする。
【００１１】
本発明のキーパネルは、本発明の操作スイッチ用部材を備えたことを特徴とする。
【００１２】
本発明の電子機器は、本発明の操作スイッチ用部材を備えたことを特徴とする。
【００１３】
本発明の電子機器の一実施態様は、電子機器が携帯電話であることが好ましい。
【００１４】
本発明の操作スイッチ用部材の製造方法は、透光性のキートップの非操作面上に、金属材料を含み、かつ、当該金属材料が離散的に存在する金属含有層を形成する金属含有層形成工程と、金属含有層上に加飾層を形成する加飾層形成工程と、加飾層上にベースシートを接着するベースシート接着工程と、該ベースシート接着工程を少なくとも経た後に、キートップの非操作面と反対の面側から、金属含有層の一部の領域に対して、レーザ光を照射するレーザ照射工程を行うことで、操作スイッチ用部材を作製し、金属含有層が、Ｓｎ、Ｉｎ、ならびに、ＳｎおよびＩｎから選択される少なくとも１種を主成分として含む合金、から選択される金属材料からなり、かつ、膜厚が０．０１〜０．０５μｍの範囲内である金属層、および、Ａｌ粉と、結着材成分とを含むＡｌ粉含有層を含むことを特徴とする。
【発明の効果】
【００１５】
本発明によれば、電波透過性と金属光沢調の外観デザインとを有し、ユーザーからの要求に応じて短期間で製造して出荷することができ、かつ、機械的衝撃、摩擦等に曝された場合でも外観デザインが大きく劣化しない操作スイッチ用部材、これを用いたキーパネルおよび電子機器、ならびに、当該操作スイッチ用部材の製造方法を提供することができる。
【図面の簡単な説明】
【００１６】
【図１】本実施形態の操作スイッチ用部材の一例を示す模式断面図である。
【図２】本実施形態の操作スイッチ用部材の他の例を示す模式断面図である。
【図３】本実施形態の操作スイッチ用部材の他の例を示す模式断面図である。
【図４】本実施形態の操作スイッチ用部材の他の例を示す模式断面図である。
【図５】本実施形態の操作スイッチ用部材の製造方法の一部分を示す模式断面図である。
【図６】本実施形態の操作スイッチ用部材の製造方法の他の部分を示す模式断面図である。
【図７】本実施形態の電子機器の一例を示す外観図である。
【発明を実施するための形態】
【００１７】
（操作スイッチ用部材およびその製造方法）
本実施形態の操作スイッチ用部材は、透光性のキートップを有し、該キートップの非操作面上に、少なくとも、金属材料を含みかつ当該金属材料が離散的に存在する金属含有層と、加飾層と、ベースシートと、がこの順に積層され、金属含有層には、金属含有層の厚み方向を貫くように透明な領域が存在することを特徴とする。
【００１８】
本実施形態の操作スイッチ用部材は、金属含有層を有し、この層が、透光性を有するキートップが設けられた側の面（操作面）から視認できるため、金属光沢調の外観デザインを有する。また、この金属含有層は、金属材料が離散的に存在している。すなわち、金属含有層は絶縁性が高く、金属材料の塊と、金属材料の塊との間隙を電波が通過できるため、電波透過性を有する。これに加えて、金属含有層には、金属含有層の厚み方向を貫くように透明な領域（透明領域）が存在する。したがって、この透明領域の直下に位置する加飾層の色模様が、操作面から視認できる。このため、透明領域の形状パターンに応じて、各種の文字や記号等の表示部が形成できる。
【００１９】
また、金属光沢調の外観デザインや、表示部を形成する金属含有層および加飾層は、キートップの非操作面側に配置されている。このため、本実施形態の操作スイッチ用部材の操作面が、機械的衝撃や、摩擦等に曝されても、これらの層が禿げ落ちることが無く、外観デザインが大きく劣化するのを抑制できる。
【００２０】
なお、金属含有層は、基本的に、半透明または不透明な層である。しかし、レーザ光の照射により、金属含有層に含まれる金属材料が、その周囲に存在するマトリックス材料等に含まれる酸素原子と反応して酸化した場合、金属含有層のレーザ光が照射された領域は、光透過率が向上し、透明化して透明領域が形成される。それゆえ、キートップ上に、金属含有層、加飾層およびベースシートがこの順に少なくとも積層された半製品に対して、キートップ側からレーザ光を照射すれば、表示部が形成され、操作スイッチ用部材が完成する。
【００２１】
すなわち、操作スイッチ用部材として必要な層が積層された半製品を準備しておけば、操作スイッチ用部材を用いた電子機器等の製品を組み立てるユーザからの要求があった場合、レーザ加工を実施するだけで、各地域の言語等に対応した表示部が形成された操作スイッチ用部材をユーザに出荷できる。すなわち、本実施形態の操作スイッチ用部材は、ユーザーからの要求に応じて短期間で製造して出荷することが可能である。また、レーザ加工のみで完成品となる半製品は、レーザ加工により、如何様な地域にも対応した表示部を形成できる。このため、見込み生産によるレーザ加工済みの完成品をストックしておく場合と比べて、ストックされた半製品をレーザ加工して出荷する場合では、在庫リスクを非常に小さくすることができる。
【００２２】
なお、金属含有層中に存在する透明領域は、金属含有層の透明領域以外その他の領域に対して相対的に光透過性が向上しているのであれば、透明領域の光透過率は、肉眼では半透明として認識できる程度であってもよい。たとえば、金属含有層の透明領域以外のその他の領域が、完全な不透明であれば、透明領域は、目視観察により透明または半透明と認識出来る程度の光透過性を有していればよい。また、金属含有層の透明領域以外のその他の領域が、半透明であれば、目視観察により透明と認識出来る程度の光透過性を有していればよい。これにより、透明領域により形成される表示部が、肉眼で容易に認識できる。
【００２３】
図１は、本実施形態の操作スイッチ用部材の一例を示す模式断面図であり、最も基本的な層構成を示したものである。図１に示す操作スイッチ用部材１０Ａ（１０）は、キートップ２０の非操作面２０Ｂ上に、金属含有層３０、加飾層４０、ベースシート５０が、この順に積層された層構成を有する。また、非操作面２０Ｂと平行な方向において、金属含有層３０の一部の領域は、透明領域３２となっている。そして、この透明領域３２の輪郭形状と、透明領域３２の直下に位置する加飾層４０の色模様とにより、表示部が形成される。なお、操作面の耐傷性の確保や、各部材・層間の接着性確保などの観点から、図１に示す操作スイッチ用部材１０Ａに対して、必要に応じてさらにその他の層を設けることができる。
【００２４】
図２は、本実施形態の操作スイッチ用部材の他の例を示す模式断面図である。なお、図２中、図１に示すものと同様のものについては同じ符号が付してある。ここで、図２に示す操作スイッチ用部材１０Ｂ（１０）は、図１に示す押釦スイッチ部材１０Ａに対して、（１）キートップ２０の非操作面２０Ｂと反対側の面（操作面）２０Ｔを被覆する保護層６０、（２）キートップ２０と金属含有層３０との間に設けられた透明樹脂層７０Ａ（７０）、（３）金属含有層３０と加飾層４０との間に設けられた透明樹脂層７０Ｂ（７０）、および、（４）加飾層４０とベースシート５０との間に設けられた接着層８０を更に設けた層構成を有する。
【００２５】
図３は、本実施形態の操作スイッチ用部材の他の例を示す模式断面図である。なお、図３中、図１および図２に示すものと同様のものについては同じ符号が付してある。図３に示す操作スイッチ用部材１０Ｃ（１０）は、図１に示す押釦スイッチ部材１０Ａに対して、（１）キートップ２０の操作面２０Ｔを被覆する保護層６０、および、（２）加飾層４０とベースシート５０との間に設けられた接着層８０を更に設けた層構成を有する。
【００２６】
図４は、本実施形態の操作スイッチ用部材の他の例を示す模式断面図である。なお、図４中、図１〜図３に示すものと同様のものについては同じ符号が付してある。図４に示す操作スイッチ用部材１０Ｄ（１０）は、図３に示す押釦スイッチ部材１０Ｃの金属含有層３０を２層化し、かつ、金属含有層３０とキートップ２０との間に透明樹脂層７０Ａ（７０）を設けた構成を有するものである。ここで、図４に示す金属含有層３０は、キートップ２０側に位置する第一の金属含有層３０Ａと、ベースシート５０側に位置する第二の金属含有層３０Ｂとから構成されている。
【００２７】
以上に説明した本実施形態の操作スイッチ用部材１０の作製に際しては、透光性のキートップ２０の非操作面２０Ｂ上に、金属材料を含み、かつ、当該金属材料が離散的に存在する金属含有層３０を形成する金属含有層形成工程と、金属含有層３０上に加飾層４０を形成する加飾層形成工程と、加飾層４０上にベースシート５０を接着するベースシート接着工程と、を少なくとも実施する。なお、操作スイッチ用部材１０の層構成に応じて、これら３つの工程の他に、保護層６０を形成する保護層形成工程、透明樹脂層７０を形成する透明樹脂層形成工程等を実施することもできる。また、ベースシート接着工程では、加熱圧着等により加飾層４０とベースシート５０とを直接接着してもよく、接着剤を介して加飾層４０とベースシート５０とを接着してもよい。
【００２８】
そして、ベースシート接着工程を少なくとも経た後に、キートップ２０の非操作面２０Ｂの反対の面側から、金属含有層３０の一部の領域（すなわち、透明領域３２となりうる部分）に対して、レーザ光を照射するレーザ照射工程を行うことで、操作スイッチ用部材１０が完成する。なお、このレーザ照射工程は、操作スイッチ用部材１０を作製する際の実質的な最終工程であり、レーザ照射工程の実施直前の状態（半製品の状態）では、操作スイッチ用部材１０として必要な層構成は完成した状態にある。
【００２９】
図５および図６は、本実施形態の操作スイッチ用部材の製造方法の工程の一部分を示す模式断面図であり、具体的には、図１に示す操作スイッチ用部材１０Ａの製造過程について示した図である。なお、図５および図６中、図１中に示すものと同様のものについては同じ符号が付してある。操作スイッチ用部材１０Ａを作製する場合、まず、図５に示すように、キートップ２０の非操作面２０Ｂ上に金属含有層３０および加飾層４０をこの順に積層した積層体９０を得る。なお、図２〜図４に示す操作スイッチ用部材１０Ｂ、１０Ｃ、１０Ｄを作製する場合、積層体９０としてはさらに、透明樹脂層７０や保護層６０も形成されたものを準備する。
【００３０】
次に、この積層体９０の加飾層４０側の面に対して、ベースシート５０を接着することで、キートップ２０の非操作面２０Ｂ上に金属含有層３０、加飾層４０、ベースシート５０がこの順に積層された半製品１００を得る（図６）。なお、図２〜図４に示す操作スイッチ用部材１０Ｂ、１０Ｃ、１０Ｄを作製する場合、半製品１００としては、加飾層４０とベースシート５０との間に接着層８０が形成されたものを準備する。
【００３１】
そして、この半製品１００のキートップ２０が設けられた側からレーザ光Ｌを照射する。この際、レーザ光Ｌは、キートップ２０中を透過して、金属含有層３０の一部の領域に照射・吸収される。そして、レーザ光が照射・吸収される領域にて、金属材料の酸化が生じて、透明領域３２が形成され、図１に示す操作スイッチ用部材１０Ａが作製される。
【００３２】
レーザ加工する際に利用するレーザ光源およびレーザ照射条件については、形成する透明領域３２のサイズ、金属含有層３０の厚み、金属含有層３０を構成する金属材料の種類などに応じて適宜選択できる。そして、レーザ加工に際しては、レーザビームを金属含有層３０の略真上から走査することで所定の文字や記号等を表す表示部を形成する。レーザ光源としては、公知のレーザ光源が利用でき、紫外域、可視域、または、赤外域のいずれの波長域のレーザ光源でも利用できる。赤外域のレーザ光源を利用する場合、たとえば１０６４ｎｍの中心波長を持つものとしては、ＹＡＧレーザや、ＹＶＯ４レーザなどを挙げることができる。
【００３３】
なお、金属含有層３０は、金属材料が連続的に存在するベタ膜では無いため、透明領域３２を形成するために実施されるレーザ加工時のレーザ出力をより小さくできる。この理由は、金属含有層３０中に金属材料が離散的に存在しているため、レーザ照射時に、金属材料の周囲に存在するマトリックス材料中に存在する酸素原子と、金属原子とが速やかに反応して金属酸化物に変性できるためであると考えられる。このため、文字・記号等に対応する透明領域３２の形成に際して、キートップ２０等の金属含有層３０上に位置する各層がレーザ照射により劣化・変性して、部分的に屈折率が変化し、操作スイッチ用部材１０の外観が劣化するのをより確実に抑制できる。
【００３４】
−キートップ−
次に、図１〜図４に例示した本実施形態の操作スイッチ用部材１０の各層の詳細についてより具体的に説明する。キートップ２０は、図１等に例示したように１つのキーとして認識できる形状、または、複数のキーとして認識できる形状（１枚のシートに個々のキー部分に対応する複数の凸部等を設けた形状）を成すのであればその形状や材質は特に限定されないが、一般的には、断面形状が半円形や半楕円形、台形等などのブロック状樹脂が用いられ、このブロック状樹脂は１枚のベースシート５０の片面に複数個設けられたものでもよい。キートップ２０は、たとえば、射出成型や、ＵＶ硬化型樹脂を用いた型転写などにより作製することができる。キートップの作製に用いられる樹脂材料としては、例えば、ＰＣ樹脂（ポリカーボネート樹脂）やＡＢＳ樹脂（アクリロニトリル・ブタジエン・スチレン共重合樹脂）、ＰＭＭＡ樹脂（ポリメチルメタクリレート樹脂)、ＰＢＴ樹脂（ポリブチレンテレフタレート樹脂）、ＰＡ樹脂（ポリアミド樹脂）などが挙げられ、また、ＵＶ硬化型樹脂としてはウレタンアクリレートなどが挙げられる。また、キートップ２０は透光性を有していることが必要である。ここで、本願明細書において、「透光性」とは、可視光域の波長（約４００〜８００ｎｍ）の光に対する透過率が５％以上であることを意味する。なお、透過率は１０％以上であることが好ましく、２０％以上であることがより好ましい。
【００３５】
−金属含有層−
金属含有層３０は、金属材料を含みかつ当該金属材料が離散的に存在する構造を有するものであれば特に限定されないが、以下の構成を有する層であることが好ましい。すなわち、金属含有層３０は、（１）Ｓｎ、Ｉｎ、ならびに、ＳｎおよびＩｎから選択される少なくとも１種を主成分として含む合金、から選択される金属材料からなる金属層、または、（２）Ａｌ粉と、結着材成分とを含むＡｌ粉含有層、であることが好ましい。また、金属含有層３０は、金属層および／またはＡｌ粉含有層を２層以上積層した層構成を有するものでもよい。なお、金属含有層３０の一部の領域に、その厚み方向を貫くように形成される透明領域３２は、上述したように、金属含有層３０に対するレーザ照射により金属材料を酸化することで形成することができる。
【００３６】
（１）金属層は、真空蒸着法、スパッタリング法等の公知の気相成膜法を用いて成膜される。金属層の膜厚としては、金属光沢感の確保と、電波透過性の確保とが両立できるように選択されるのであれば特に限定されないが、通常は、０．０１〜０．０５μｍの範囲内が好ましく、０．０２〜０．０４μｍの範囲内がより好ましい。膜厚を０．０１μｍ以上とすることにより、操作スイッチ用部材１０の外観に十分な金属光沢感を付与できる。また、膜厚を０．０５μｍ以下とすることにより、金属材料を離散的に存在させた構造とすることができ、十分な電波透過性が確保できる。なお、金属層が、電波透過性の確保に必要な金属材料が離散的に存在する構造となっているか否かは、金属層の表面抵抗値の測定により判断することができる。この場合、金属層の４端子法により測定される表面抵抗値は、電波透過性の確保の観点から１０５Ω以上であることが好ましく、１０６Ω以上であることがより好ましい。
【００３７】
なお、金属層を構成する金属材料が、ＳｎまたはＳｎを主成分とする合金である場合は、銀色または黒色の色調を有する金属光沢感を得ることができる。また、金属層を構成する金属材料が、ＩｎまたはＩｎを主成分とする合金である場合は、銀色の色調を有する金属光沢感を得ることができる。これに加えて、ＩｎまたはＩｎを主成分とする合金からなる金属層では、金属層自体の耐湿性にも優れるため、水分による金属層の劣化によって、金属光沢感が損なわれにくい。
【００３８】
金属材料が離散的に存在した構造を有する金属層は、同じ膜厚の金属材料が連続的に形成された構造を有する金属層と比べて、光透過性が高い。このため、図１〜図３に例示したように金属含有層３０が単層のみで構成される場合において、この金属含有層３０が金属層からなるときは、この金属層自体に起因する光の反射による金属光沢感が得られる。これに加えて、加飾層４０が無色透明な層では無く着色した層である場合、加飾層４０の色模様も透けて見える外観デザインを実現することも容易である。なお、加飾層４０の色模様の透け具合は、金属材料が離散的に存在した構造を有する金属層の厚み、使用する金属材料の組成等を適宜選択することで制御できる。
【００３９】
一方、金属含有層３０の隠蔽性を高めて、加飾層４０の色模様を透けて見えないようにするためには、図１〜図３に例示したように金属含有層３０が単層のみで構成される場合においては、金属含有層３０として、膜厚を厚めに設定、および／または、Ａｌ粉の含有濃度を高く設定したＡｌ粉含有層を選択できる。また、図４に例示したように金属含有層３０が２層構成である場合においては、キートップ２０側に位置する第一の金属含有層３０Ａを金属層とし、ベースシート５０側に位置する第二の金属含有層３０ＢをＡｌ粉含有層とすることができる。この場合、金属層に起因する金属光沢感や色味が得られると共に、金属層のみでは不足気味の隠蔽性を、Ａｌ粉含有層を設けることで補うことができる。
【００４０】
（２）Ａｌ粉含有層は、Ａｌ粉および結着材成分を溶剤に分散・溶解させたインク（いわゆるミラーインク）を用いて、オフセット印刷、スクリーン印刷、パッド印刷などの公知の印刷方法、または、公知の塗装方法を利用して成膜できる。また、Ａｌ粉含有層には、金属光沢に所定の色味を付与するために、顔料が含まれていてもよい。Ａｌ粉含有層に含まれるＡｌ粉の含有量、言い換えれば、ミラーインク中の全固形成分に占めるＡｌ粉の含有割合としては、５重量％以上が好ましく、１０重量％以上がより好ましい。これにより、十分な金属光沢感を得ることができる。また、Ａｌ粉含有層に含まれるＡｌ粉の含有量の上限値は、Ａｌ粉同士が接触によるＡｌ粉含有層の導通が生じず、電波透過性が喪失しない程度であれば特に限定されないが、具体的には  ５０重量％以下が好ましく、４０重量％以下がより好ましい。これにより、Ａｌ粉含有層中に柔軟性を有する結着材成分がより多く含まれ、Ａｌ粉含有層の強度が増加する。このため、Ａｌ粉含有層の破壊に起因する層間の剥離をより確実に抑制できる。また、結着材としてはインクに用いられる透明な結着材として利用されるものであれば公知の有機材料が利用できる。
【００４１】
Ａｌ粉含有層の膜厚は特に限定されるものではないが、十分な金属光沢感を確保する観点からは１μｍ以上であることが好ましく、１．５μｍ以上であることがより好ましい。また、Ａｌ粉含有層の膜厚の上限値は、ミラーインクの使用コスト低減等の実用上の観点から３μｍ以下であることが好ましい。
【００４２】
金属含有層３０は、必要に応じて、キートップ２０の非操作面２０Ｂ上の一部の領域を覆うように設けられていてもよいが、通常は、非操作面２０Ｂ上の全領域を覆うように設けられていることが特に好ましい。この場合、押釦スイッチ１０の操作面側全面に金属光沢感を付与することができる。
【００４３】
なお、金属含有層３０自体は、水分により劣化し易いため、このような劣化が生じると、金属光沢感が低下して操作スイッチ用部材１０の外観デザインが劣化してしまう可能性も考えられる。しかしながら、本実施形態の操作スイッチ用部材１０においては、金属含有層３０は、ガス透過性が極めて低いキートップ２０とベースシート５０との間に配置されている。このため、キートップ２０の操作面２０Ｔ上に金属含有層３０、あるいは、金属光沢感の付与のみを目的として金属層（連続膜、いわゆるベタ膜）を配置する場合と比べて、本実施形態の操作スイッチ用部材１０では、金属含有層３０の耐湿性に極めて優れる。
【００４４】
−加飾層−
加飾層４０は、オフセット印刷、スクリーン印刷などの公知の印刷方法により形成することができる。ここで、加飾層形成用の材料としては、一般的に、固形分として顔料等の色材成分と樹脂成分とを含むインクを用いることができる。但し、透明な加飾層４０を形成する場合には、色材成分を含まないインクを用いることもできる。加飾層４０の厚みは特に限定されないが、色濃度の確保等、実用上の観点からは１．０μｍ〜１０μｍ程度の範囲内が好ましい。なお、加飾層４０は、金属含有層３０が設けられている領域に関係無く、非操作面２０Ｂ上の全領域を覆うように設けられていてもよく、金属含有層３０が設けられている領域の一部を覆うように設けられていてもよい。但し、加飾層４０が、金属含有層３０が設けられている領域の一部を覆うように設けられる場合、少なくとも透明領域３２が設けられる領域を覆うように設けられる。
【００４５】
−ベースシート−
ベースシート５０としては、予めフィルム状に形成されたシートを用いることができ、キートップ２０側の部材と接着される面と反対側の面に、予め押圧子（凸部）が設けられていてもよい。押圧子を設けた場合、操作スイッチ用部材１０は、押釦スイッチ用部材として用いることができる。このベースシート５０を構成する材料としては、たとえば、シリコーン樹脂、ウレタン樹脂、ポリエステル樹脂などを用いることができる。
【００４６】
−保護層−
保護層６０の形成方法は特に限定されないが、たとえば、オフセット印刷、スクリーン印刷、パッド印刷などの公知の印刷方法、または、公知の塗装方法を利用して形成できる。保護層６０は、キートップ２０と同様の透光性を有し、かつ、操作スイッチ用部材１０表面の機械的・化学的耐久性を向上させることができるものであれば公知の材料を利用できる。保護層６０の形成に際して、たとえば、ウレタンアクリレート等の透明な樹脂材料を溶剤に溶解した溶液や、公知のハードコート剤などが利用できる。なお、保護層６０の厚みとしては、機械的・化学的耐久性を向上の確保等の実用上の観点から、５μｍ〜３０μｍの範囲内が好ましく、１０μｍ〜２５μｍの範囲内がより好ましい。
【００４７】
−透明樹脂層−
透明樹脂層７０は、たとえば、オフセット印刷、スクリーン印刷、パッド印刷などの公知の印刷方法、または、公知の塗装方法を利用して形成できる。透明樹脂層７０は、キートップ２０と同様の透光性を有しており、このような透光性が得られる透明樹脂材料を溶剤に溶解させた溶液を用いて形成される。透明樹脂層７０を構成する材料としては、たとえば、公知の透明な樹脂材料や、公知のハードコート剤などが利用できる。また、透明樹脂層７０の両側に設けられる層または部材との密着性を高めるために、これらの層または部材に含まれる樹脂成分と同一・類似の分子構造を有する透明な樹脂材料を用いることも好ましい。透明樹脂層７０の厚みとしては特に限定されないが、実用上の観点から、たとえば、１．０μｍ〜２０μｍの範囲内とすることが好ましい。
【００４８】
−接着層−
接着層８０は、オフセット印刷、スクリーン印刷などの公知の印刷方法により加飾層４０または透明樹脂層７０等のキートップ２０側の部材の表面、または、ベースシート５０表面に、接着剤を印刷して、キートップ２０側の部材の表面とベースシート５０側の部材とを貼り合わせて接着することで形成される。なお、接着剤の塗付後は、そのまま貼り合わせを行ってもよいが、ハンドリング性を向上させるために、室温または高温乾燥を行い、接着剤の種類や使用量等に応じて、６０℃〜１００℃の範囲内で、少なくとも１分〜９０分間の乾燥処理を行う。また、貼り合わせに際しては、単に圧着するだけでなく、圧着と同時に加熱する接着方式（いわゆる融着）を採用してもよい。
【００４９】
なお、貼り合わせに用いられる接着剤としては、特に限定されるものではないが、たとえば、シアノアクリレート系の接着剤、または、印刷インクを用いることができる。ここで、印刷インクを用いる場合は、融着により接着を行うことが好ましい。ここで、「印刷インク」とは、溶媒により希釈され、かつ、印刷可能なウレタン系またはエポキシ系の反応型接着剤を意味する。
【００５０】
（キーパネルおよび電子機器）
本実施形態のキーパネルは、少なくとも本実施形態の操作スイッチ用部材１０を備えたものである。ここで、本願明細書において、「キーパネル」とは操作スイッチを有する操作盤のことである。キーパネルは、キー部分を押し込むことで操作を行うタイプのキーパネルであってもよいし、キー部分をタッチすることで操作を行うタイプのキーパネル（いわゆるタッチパネル）であってもよい。また、キーパネルは、スイッチ操作による操作対象となる電子機器本体と一体に設けられたものであってもよいし、スイッチ操作による操作対象となる電子機器本体と物理的に分離して設けられたものであってもよい。なお、後者の場合は、キーパネルと電子機器とが、有線接続されるタイプであってもよいし、キーパネルと電子機器とが赤外線通信などによって信号のやり取りが可能なワイヤレスタイプであってもよい。また、本実施形態の電子機器は、上述したキーパネルを電子機器本体と一体的に有するものであればその用途は特に限定されない。
【００５１】
しかしながら、本実施形態のキーパネルおよび電子機器は、本実施形態の押釦スイッチ部材１０を備えると共に、電波を発信する機能、および、電波を受信する機能、から選択される少なくとも一方の機能を有していることが特に好ましい。このような機能も備えたキーパネルや電子機器としては、（１）赤外線により電子機器本体に対して指令を行うエアーコンディショナやテレビ等のリモートコントローラ、（２）ラジオトランシーバー、（３）ブルートゥース規格等に基づく各種の無線通信機能を有する電子機器、（４）携帯電話、などが挙げられる。図７は、本実施形態の電子機器の一例を示す外観図であり、具体的には携帯電話について示す図である。図７に示す携帯電話２００は、ディスプレイ部分２０２と本実施形態の操作スイッチ用部材１０を備えたキーパネルを有する本体部分２０４とから構成されている。
【実施例】
【００５２】
以下に本発明を、実施例を挙げてより具体的に説明するが本発明は以下の実施例にのみ限定されるものではない。
【００５３】
（参考例１）
図２に示す層構成を有する操作スイッチ用部材１０Ｂを以下の手順で作製した。まず、キートップ２０（ポリカーボネート樹脂製、厚み０．５ｍｍ）の操作面２０Ｔに、保護層６０として、紫外線硬化型アクリル系樹脂を塗装し、紫外線を照射することで厚み１５μｍの保護層６０を形成した。次に、キートップ２０の非操作面２０Ｂ上に、厚み１０μｍの透明樹脂層７０Ａを、顔料成分を除いた溶剤希釈型アクリルインクを用いてスクリーン印刷により形成した。続いて、この透明樹脂層７０Ａの表面に、真空蒸着法により、Ｓｎからなる金属層（金属含有層３０）を形成した。なお、この金属層の厚みは０．０３μｍであった。また、金属層の表面抵抗値は３．５×１０７Ωであり、絶縁性を示したことから、電波透過性が得られていることが確認された。
【００５４】
次に、この金属層上に、透明樹脂層７０Ａを形成した場合と同様にして、透明樹脂層７０Ｂを形成した。続いて、この透明樹脂層７０Ｂ上に、赤色インク（赤色顔料を配合した溶剤希釈型アクリルインク）を用いてスクリーン印刷により厚みが５μｍの加飾層４０を形成した。その後、この加飾層４０上にシアノアクリレート系接着剤を厚みが５μｍ程度となるように塗布した後、加飾層４０の接着剤が塗布された面に対して、ベースシート５０（シリコーン樹脂製）を貼り合わて、接着することで、レーザ加工処理前の半製品を得た。
【００５５】
続いて、この半製品のキートップ２０側から、レーザ光を照射して、レーザ加工を行い、表示部（透明領域３２）を形成した。これにより図２に示す層構成を有する操作スイッチ用部材１０Ｂを得た。なお、レーザ加工に際しては、レーザ光源として、ＹＶＯ４レーザ（波長１０６４ｎｍ）を用い、レーザパワーを３ｗ、ビーム径を０．０６ｍｍに設定した。
【００５６】
（参考例２）
金属層を構成する材料をＩｎに変更した以外は、参考例１と同様にして操作スイッチ用部材１０Ｂを作製した。なお、この金属層の厚みは０．０２μｍであった。また、金属層の表面抵抗値は１．２×１０８Ωであり、絶縁性を示したことから、電波透過性が得られていることが確認された。
【００５７】
（参考例３）
金属層を構成する材料をＩｎ−Ｓｎ合金（ＩｎとＳｎとの比率（重量比）は、Ｉｎが５０重量％、Ｓｎが５０重量％）に変更した以外は、参考例１と同様にして操作スイッチ用部材１０Ｂを作製した。なお、この金属層の厚みは０．０３μｍであった。また、金属層の表面抵抗値は６．７×１０７Ωであり、絶縁性を示したことから、電波透過性が得られていることが確認された。
【００５８】
（参考例４）
図３に示す層構成を有する操作スイッチ用部材１０Ｃを以下の手順で作製した。まず、キートップ２０（ポリカーボネート樹脂製、厚み０．５ｍｍ）の操作面２０Ｔに、参考例１と同様にして保護層６０を形成した。次に、キートップ２０の非操作面２０Ｂ上に、Ａｌ粉を用いたミラーインク（帝国インキ製造社製、ＭＩＲ−９１００）をスクリーン印刷することで、厚み１．５μｍのＡｌ粉含有層（金属含有層３０）を形成した。なお、このＡｌ粉含有層の表面抵抗値は５．２×１０７Ωであり、絶縁性を示したことから、電波透過性が得られていることが確認された。
【００５９】
次に、このＡｌ粉含有層上に、参考例１と同様にして、加飾層４０を形成後、接着剤を用いてベースシート５０を接着することでレーザ加工処理前の半製品を得た。続いて、この半製品のキートップ２０側から、レーザ光を照射して、レーザ加工を行い、表示部（透明領域３２）を形成した。これにより図３に示す層構成を有する操作スイッチ用部材１０Ｃを得た。なお、レーザ加工は、レーザパワーを３．５ｗに変更した以外は、参考例１と同様の条件で実施した。
【００６０】
（参考例５）
Ａｌ粉含有層の形成に際して、インクとして、Ａｌ粉を用いたミラーインク（帝国インキ製造社製、ＭＩＲ−９１００）と、赤色インク（赤色顔料を配合した溶剤希釈型アクリルインク）とを、重量比で８：２の割合で混合したインクを用いた以外は、参考例４と同様にして操作スイッチ用部材１０Ｃを作製した。なお、Ａｌ粉含有層の表面抵抗値は７．７×１０９Ωであり、絶縁性を示したことから、電波透過性が得られていることが確認された。
【００６１】
（実施例６）
図４に示す層構成を有する操作スイッチ用部材１０Ｄを以下の手順で作製した。まず、キートップ２０（ポリカーボネート樹脂製、厚み０．５ｍｍ）の操作面２０Ｔに、参考例１と同様にして保護層６０を形成した。次に、キートップ２０の非操作面２０Ｂ上に、参考例１と同様にして透明樹脂層７０Ａを形成した。
【００６２】
続いて、この透明樹脂層７０Ａの表面に、真空蒸着法により、Ｓｎからなる金属層（第一の金属含有層３０Ａ）を形成した。なお、この金属層の厚みは０．０２μｍであった。また、金属層の表面抵抗値は８．５×１０７Ωであり、絶縁性を示したことから、電波透過性が得られていることが確認された。さらに、第一の金属含有層３０Ａ上に、Ａｌ粉を用いたミラーインク（帝国インキ製造社製、ＭＩＲ−９１００）をスクリーン印刷することで、厚み１μｍのＡｌ粉含有層（第二の金属含有層３０Ｂ）を形成した。なお、このＡｌ粉含有層の表面抵抗値は１．１２×１０７Ωであり、絶縁性を示したことから、電波透過性が得られていることが確認された。
【００６３】
次に、このＡｌ粉含有層上に、参考例１と同様にして、加飾層４０を形成後、接着剤を用いてベースシート５０を接着することでレーザ加工処理前の半製品を得た。続いて、この半製品のキートップ２０側から、レーザ光を照射して、レーザ加工を行い、表示部（透明領域３２）を形成した。これにより図４に示す層構成を有する操作スイッチ用部材１０Ｄを得た。なお、レーザ加工は、レーザパワーを４ｗに変更した以外は、参考例１と同様の条件で実施した。
【００６４】
（比較例１）
Ｉｎからなる金属層の代わりに、Ａｌからなる金属層を真空蒸着法により形成した以外は、参考例１と同様にして、半製品を作製した。なお、Ａｌからなる金属層の厚みは０．０８μｍであった。また、この金属層の表面抵抗値は３６Ωであり、導電性を示したことから、電波透過性が得られていないことが確認された。
【００６５】
続いて、この半製品のキートップ２０側から、レーザ光を照射して、レーザ加工を行い、表示部（透明領域３２）を形成することで操作スイッチ用部材を得た。なお、レーザ加工は、レーザパワーを４ｗに変更した以外は、参考例１と同様の条件で実施した。
【００６６】
（比較例２）
Ｉｎからなる金属層の代わりに、Ａｌ箔からなる金属層を熱転写印刷により形成した以外は、参考例１と同様にして、半製品を作製した。なお、熱転写印刷には、厚みが０．１μｍのＡｌ蒸着膜が形成された熱転写フィルムを用いた。なお、この金属層の表面抵抗値は０．６Ωであり、導電性を示したことから、電波透過性が得られていないことが確認された。
【００６７】
続いて、この半製品のキートップ２０側から、レーザ光を照射して、レーザ加工を行い、表示部（透明領域３２）を形成することで操作スイッチ用部材を得た。なお、レーザ加工は、レーザパワーを５ｗに変更した以外は、参考例１と同様の条件で実施した。
【００６８】
（評価）
各実施例、参考例および比較例の操作スイッチ用部材について、いずれも目視で明確に確認できる表示部が形成されていた。また、各実施例、参考例および比較例の操作スイッチ用部材について、電波透過性、金属光沢感、加飾層４０の隠蔽性、および、レーザ加工時の焼けについて評価した。結果を表１に示す。なお、いずれの実施例、参考例および比較例の操作スイッチ用部材においても、金属含有層３０のレーザ光が照射された領域は完全に透明化していることが確認された。
【００６９】
【表１】
0005649359.tif 000002
【００７０】
なお、表１中に示す各評価項目の評価方法および評価基準は以下の通りである。
【００７１】
−電波透過性−
電波透過性の有無は、各実施例の金属含有層３０および各比較例の金属層の表面抵抗値の測定結果に基づいて、表面抵抗値が１０５Ω以上の場合を電波透過性の有り、表面抵抗値が１０５Ω未満の場合を電波透過性の無し、として評価した。
【００７２】
−金属光沢感−
金属光沢感は、蛍光灯照明下の室内にて操作スイッチ用部材のキートップ側の面を目視観察して、金属光沢の度合いを評価した。評価基準は以下の通りである。
Ａ：反射光の輝度が十分に高く、鏡面状態を呈している。
Ｂ：金属調を呈するが、鏡面状態ではない。
Ｃ：反射光の輝度が低く、金属調の質感も低い。
【００７３】
−加飾層４０の隠蔽性−
加飾層４０の隠蔽性は、蛍光灯照明下の室内にて操作スイッチ用部材のキートップ側の面を目視観察し、表示部（透明領域３２）が形成された領域を基準として、表示部（透明領域３２）が形成されていない領域が、表示部の色味を呈しているか否かや、表示部の色味を呈している場合はその程度を評価した。評価基準は以下の通りである。
Ｈ：表示部が形成されていない領域は、表示部の色味を強く呈している。
Ｍ：表示部が形成されていない領域は、表示部の色味を若干呈している。
Ｌ：表示部が形成されていない領域は、表示部の色味を全く呈していない。
【００７４】
−レーザ加工時の焼け−
レーザ加工時の焼けは、蛍光灯照明下の室内にて操作スイッチ用部材のキートップ側の面を目視観察し、表示部（透明領域３２）以外の直上に位置するキートップ２０や保護層６０を基準として、表示部（透明領域３２）の直上に位置するキートップ２０や保護層６０の変色または屈折率の変化が生じているか否かにより判断した。評価基準は以下の通りである。
Ａ：表示部（透明領域３２）の直上に位置するキートップ２０や保護層６０の変色または屈折率の変化は全く観察されない。
Ｂ：表示部（透明領域３２）の直上に位置するキートップ２０や保護層６０の変色または屈折率の変化が若干観察される。
Ｃ：表示部（透明領域３２）の直上に位置するキートップ２０や保護層６０の変色または屈折率の変化が顕著に観察される。
【符号の説明】
【００７５】
１０、１０Ａ、１０Ｂ、１０Ｃ、１０Ｄ  操作スイッチ用部材
２０  キートップ
２０Ｔ  操作面
２０Ｂ  非操作面
３０  金属含有層
３２  透明領域
３０Ａ  第一の金属含有層
３０Ｂ  第二の金属含有層
４０  加飾層
５０  ベースシート
６０  保護層
７０、７０Ａ、７０Ｂ  透明樹脂層
８０  接着層
９０  積層体
１００  半製品
２００  携帯電話
２０２  ディスプレイ部分
２０４  本体部分
【図１】
0005649359.tif 000003
【図２】
0005649359.tif 000004
【図３】
0005649359.tif 000005
【図４】
0005649359.tif 000006
【図５】
0005649359.tif 000007
【図６】
0005649359.tif 000008
【図７】
0005649359.tif 000009